(57)【要約】【課題】低コストで、加工性、意匠性、印刷適性、貼り合わせ強度、各種耐性および難燃性などの優れた特性を維持しつつ、ＶＯＣの発生を少なくした塩化ビニル樹脂製の建材用化粧材を提供すること。【解決手段】絵柄（２、３）を印刷し、その表面に易接着層（４）を設けた着色塩化ビニル樹脂シート（１）の絵柄（２、３）面に、透明塩化ビニル樹脂シート（５）を熱圧着してなり、上記絵柄（２、３）が水性ウレタン樹脂をバインダーとする水性インキにより形成され、且つ上記易接着層（４）が水性接着剤で形成されていることを特徴とする建材用化粧材。【選択図】図１
2007307709.tif 000002
【特許請求の範囲】
【請求項１】
絵柄（２、３）を印刷し、その表面に易接着層（４）を設けた着色塩化ビニル樹脂シート（１）の絵柄（２、３）面に、透明塩化ビニル樹脂シート（５）を熱圧着してなり、上記絵柄（２、３）が水性ウレタン樹脂をバインダーとする水性インキにより形成され、且つ上記易接着層（４）が水性接着剤で形成されていることを特徴とする建材用化粧材。
【請求項２】
易接着層が、水性ウレタン接着剤から形成されている請求項１に記載の建材用化粧材。
【請求項３】
水性ウレタン接着剤が、水分散ポリイソシアネートと水性ウレタン樹脂とからなる接着剤である請求項２に記載の建材用化粧材。
【発明の詳細な説明】
【技術分野】
【０００１】
本発明は、塩化ビニル樹脂製の建材用化粧材に関する。
【背景技術】
【０００２】
従来、家具や床材などの建材の表面装飾材として用いられる化粧材としては、積層された塩化ビニル樹脂シートからなるものが多く使用されている。
【０００３】
この塩化ビニル樹脂製の建材用化粧材は、ダブリングと称される熱溶融ラミネート方式で、基材層となる着色塩化ビニル樹脂シートとトップ層となる透明塩化ビニル樹脂シートを貼り合わせて形成されている。
【０００４】
また、従来の塩化ビニル樹脂製の化粧材は、木目などの絵柄形成に有機溶剤を含む油性インキを使用し、また、前記透明シートと前記着色シートの貼り合わせには、有機溶剤を含む油性接着剤を使用することにより、低コストで、しかも加工性、意匠性、印刷適性、各種耐性、貼り合わせ強度および難燃性などの特性が優れたものとなり、家具や床材などの建材に広く使用されている。
【０００５】
しかしながら、最近シックハウス症候群などの問題から、揮発性有機化合物（VOC:Volatile Organic Compound）の量を減ずることが検討されてきている。
【０００６】
前記した油性インキや油性接着剤は、トルエン、キシレン、メチルエチルケトン、メチルイソブチルケトン、酢酸エチル、酢酸ブチルまたはシクロヘキサノンなどの有機溶剤を含むため、これらを用いて得られた製品から、製品中に残留した溶剤が多量のＶＯＣとして発生する。
【０００７】
従って、これまで、これらのＶＯＣの発生を抑えるために、建材用化粧材の製造に用いる油性インキを水性にする検討が多数されてきたが、通常、水性インキは、そのバインダーとして、塩化ビニル樹脂系エマルジョンやエチレン−酢酸ビニル樹脂系エマルジョンを使用しているため、印刷適性が悪く、また、基材層とトップ層の貼り合わせ強度が経時的に低下するなどの問題が多発していた。
【発明の開示】
【発明が解決しようとする課題】
【０００８】
従って、本発明の目的は、低コストで、加工性、意匠性、印刷適性、貼り合わせ強度、各種耐性および難燃性などの優れた特性を維持しつつ、ＶＯＣの発生を少なくした塩化ビニル樹脂製の建材用化粧材を提供することにある。
【課題を解決するための手段】
【０００９】
上記問題点は以下の本発明により解決される。即ち、本発明は、絵柄２、３を印刷し、その表面に易接着層４を設けた着色塩化ビニル樹脂シート１の絵柄２、３面に、透明塩化ビニル樹脂シート５を熱圧着してなり、上記絵柄２、３が水性ウレタン樹脂をバインダーとする水性インキにより形成され、且つ上記易接着層４が水性接着剤で形成されていることを特徴とする建材用化粧材である。
【００１０】
上記易接着層は、水性ウレタン接着剤から形成されていることが好ましく、更には、前記水性ウレタン接着剤は、水分散ポリイソシアネートと水性ウレタン樹脂とからなる接着剤であることが好ましい。
【発明の効果】
【００１１】
本発明によれば、油性インキおよび油性接着剤を用いた塩化ビニル樹脂製の建材用化粧材が有している優れた特性を維持しつつ、ＶＯＣの発生を少なくした塩化ビニル樹脂製の建材用化粧材を提供することができる。
【発明を実施するための最良の形態】
【００１２】
以下に、図面を参照しながら本発明を詳細に説明する。
図１は、本発明の建材用化粧材の基本的層構成を図解的に示す模式断面図である。本発明の建材用化粧材は、図１に示すように、絵柄２および／または３を印刷し、その表面に易接着層４を設けた着色塩化ビニル樹脂シート１の絵柄２および／または３の面に、透明塩化ビニル樹脂シート５を熱圧着してなり、上記絵柄２および／または３が水性ウレタン樹脂をバインダーとする水性インキにより形成され、且つ上記易接着層４が水性接着剤で形成されていることを特徴としている。
【００１３】
本発明を構成する着色塩化ビニル樹脂シート１は、主としてポリ塩化ビニル系樹脂、可塑剤、着色剤および安定剤などを組成とした軟質、半硬質または硬質の樹脂組成物からなり、公知の加工方法、例えば、カレンダー法または押出成形法によりシート化されたものである。前記シート１の厚さは、使用される用途に応じて適宜変更でき、特に限定されないが、好ましくは、加工性や各種耐性を考慮して５０〜８００μｍである。
【００１４】
シート１は、建材用化粧材に意匠性を付与し、また、木製、ゴム製または鋼製などのバッカーや基材と貼り合わされるために設けるもので、下地を隠すため適宜着色されている。
【００１５】
シート１に使用されるポリ塩化ビニル系樹脂は、従来の建材用化粧材に使用されるポリ塩化ビニル系樹脂と同様のものが使用される。具体的には、ポリ塩化ビニル、塩化ビニルと他のモノマー、例えば、エチレン、プロピレン、酢酸ビニル、塩化ビニリデン、アクリル酸、メタクリル酸、アクリル酸エステル、メタクリル酸エステル、マレイン酸、フマル酸、アクリロニトリル、アルキルビニルエーテルなどとの共重合樹脂またはこれらの樹脂の混合物などが挙げられる。
【００１６】
シート１に使用される可塑剤は、特に限定されないが、例えば、ジオクチルフタレート（ＤＯＰ）などのフタル酸系可塑剤、ジオクチルアジペート（ＤＯＡ）などのアジピン酸系可塑剤、トリメリット酸系可塑剤、ポリエステル系高分子可塑剤などを用いることができる。
【００１７】
また、上記可塑剤は、シート１を構成する樹脂組成物中に０〜４０質量％の割合で含むことが好ましく、更には、加工性および各種耐性を考慮し、シート１中に５〜３０質量％の割合で含み、半硬質の塩化ビニル樹脂シートとしたものが特に好ましい。
【００１８】
シート１に使用される着色剤は、特に限定されないが、下地を隠す程度に着色することができるものが好ましい。
【００１９】
また、シート１を構成する樹脂組成物は、更に必要とされる特性に応じて、安定剤または充填剤などの添加剤を含むことができる。
【００２０】
絵柄２および／または３は、水性ウレタン樹脂を主体バインダーとして、これに溶媒、顔料などを添加してなるインキを用いて、公知の印刷方式、例えば、グラビア印刷、フレキソ印刷またはスクリーン印刷などにより形成される。主に、絵柄２としてベタ印刷し、絵柄３として絵柄印刷することにより、化粧材に意匠性を付与する。
【００２１】
インキに含まれる上記水性ウレタン樹脂としては、例えば、エステル系ウレタン樹脂および／またはエーテル系ウレタン樹脂の水分散タイプおよび／またはエマルジョンタイプなどを使用することができる。また、前記水性ウレタン樹脂には、改質剤として水性アクリル樹脂や塩化ビニル樹脂エマルジョンなどを加えることも可能である。
【００２２】
上記インキの溶媒は、水が好ましいが、インキの乾燥性やインキ膜のレベリングを改良する目的で、炭素数の少ないアルコール、例えば、メタノール、エタノールまたはイソプロピルアルコールなどを水と併用することができる。
【００２３】
上記顔料は、公知のものを用いることができ、特に限定されない。
【００２４】
また、上記水性インキは、必要とされる特性に応じて、粘度調整剤または充填剤などの添加剤を含むことができる。
【００２５】
本発明を構成する易接着層４は、水性接着剤、例えば、水分散可能のポリイソシアネートと水性ウレタン樹脂、水分散可能のエポキシ樹脂と水性ウレタン樹脂、水性ウレタン樹脂、酢酸ビニル系樹脂エマルジョン、エチレン−酢酸ビニル系樹脂エマルジョン、塩化ビニル−酢酸ビニル系樹脂エマルジョンまたはこれらの混合物などを主成分とした接着剤から形成され、透明塩化ビニル樹脂シート５と絵柄２および／または３を強固に接着させることができるものであればよい。好ましくは、水性ウレタン接着剤であり、更に好ましくは、耐水性などの耐性が良いとされる、水分散ポリイソシアネートと水性ウレタン樹脂とからなる接着剤である。
【００２６】
上記水性接着剤は、公知の方法、例えば、グラビアコート、ロールコートまたはスプレーコートなどの方法により、シート１の絵柄面に塗布される。水性接着剤の塗布量は、０．２〜３．０ｇ／ｍ2（固形分基準）とするのが好ましい。上記塗布量が０．２ｇ／ｍ2未満の場合は、シート１の絵柄面とシート５との貼り合わせ強度が十分ではなく、３．０ｇ／ｍ2を超える場合は、高コストとなり、また、化粧材の意匠性も低下する可能性があるため、好ましくない。
【００２７】
上記易接着層４は、水性接着剤を用いて形成することにより、化粧材からのＶＯＣの発生を抑えることが可能となり、また、シート１の絵柄面に水性接着剤を薄膜に塗布することで、化粧材の各種耐性を維持することができる。
【００２８】
また、上記水性接着剤は、必要とされる特性に応じて、粘度調整剤または充填剤などの添加剤を含むことができる。
【００２９】
本発明を構成する透明塩化ビニル樹脂シート５は、主としてポリ塩化ビニル系樹脂、可塑剤および安定剤を含む軟質、半硬質または硬質の樹脂組成物からなり、公知の加工方法、例えば、カレンダー法または押出成形法によりシート化されたものである。前記シート５の厚さは、使用される用途に応じて適宜変更でき、特に限定されないが、好ましくは、加工性や各種耐性を考慮して５０〜８００μｍである。
【００３０】
また、透明塩化ビニル樹脂シート５には、半透明のもの、表面をエンボス加工したもの、更にはシート５上に保護層を設けたものも含まれる。前記シート５は、化粧材に意匠性を付与し、家具や床材などの建材に要求される諸物性、特に耐擦傷性、耐摩耗性および耐汚染性などの建材の表面物性を維持する役割を有する。
【００３１】
シート５に使用されるポリ塩化ビニル系樹脂および可塑剤は、シート１と同様に、従来の建材用化粧材に使用されるものと同様のものを使用でき、また、シート５を構成する樹脂組成物は、必要とされる特性に応じて、安定剤、紫外線吸収剤および充填剤などの添加剤を含むことができる。
【００３２】
上記の絵柄２および／または３と易接着層４を設けた着色塩化ビニル樹脂シート１上に透明塩化ビニル樹脂シート５を積層する方法は、公知のラミネート方法、例えば、ドライラミネート方法、ウェットラミネート方法または熱溶融ラミネート方法などを用いることができ、好ましくは、１５０〜２５０℃の範囲内で熱溶融ラミネート方法により熱圧着することにより行う。
【実施例】
【００３３】
次に、実施例を挙げて本発明を更に具体的に説明する。
【００３４】
［実施例１］
可塑剤を２５質量％含有する厚さ９０μｍの着色塩化ビニル樹脂シート上に、水性ウレタン樹脂をバインダーとする水性インキ（商品名：ハイドリックＰＲＰ−４０１、大日精化工業製）を使い、グラビア印刷機にて、木目柄に彫刻版２００線でべタ印刷及び絵柄印刷をし、乾燥温度３５℃にて乾燥した。次に、上記絵柄面にコロイド分散したアニオン性のウレタン樹脂と水分散性ポリイソシアネートとからなる水性接着剤（商品名：スーパーフレックス１０７Ｍ、固形分２５％、第一工業製薬製）をグラビア印刷機でＷｅｔ４ｇ／ｍ2塗布し、乾燥温度３５℃にて乾燥させて易接着層を形成した。その後、上記着色塩化ビニル樹脂シートの易接着層と、可塑剤を２５質量％含有する厚さ１００μｍの透明塩化ビニル樹脂シートを重ね、温度２００℃の熱ロール機を使い、スピード１０ｍ／ｍｉｎ、圧力１ｋｇ／ｃｍ2の条件にて熱ラミネートをし、キャビネットの表面装飾に用いることができる本発明の建材用化粧材を得た。該化粧材は加工性や各種物性に優れるとともに、加熱処理してもＶＯＣの発生は認められなかった。
【００３５】
［実施例２］
可塑剤を４０質量％含有する厚さ１００μｍの白色塩化ビニル樹脂シート上に、水性ウレタン樹脂をバインダーとする水性インキ（商品名：ハイドリックＰＲＰ−４０１、大日精化工業製）を使い、グラビア印刷機にて、木目柄に彫刻版２００線でべタ印刷及び絵柄印刷をし、乾燥温度３５℃にて乾燥した。次に、上記絵柄面にコロイド分散したアニオン性のウレタン樹脂と水分散性ポリイソシアネートとからなる水性接着剤（商品名：スーパーフレックス１５０、固形分３０％、第一工業製薬株式会社製）をロールコーターでＷｅｔ６ｇ／ｍ2塗布し、乾燥温度３５℃にて乾燥させて易接着層を形成した。その後、上記白色塩化ビニル樹脂シートの易接着層と、可塑剤を５０質量％含有する厚さ１２０μｍの透明塩化ビニル樹脂シートを重ね、温度１８０℃の熱ロール機を使い、スピード１０ｍ／ｍｉｎ、圧力１ｋｇ／ｃｍ2の条件にて熱ラミネートをし、床の表面装飾に用いることができる本発明の建材用化粧材を得た。該化粧材は加工性や各種物性に優れるとともに、加熱処理してもＶＯＣの発生は認められなかった。
【産業上の利用可能性】
【００３６】
本発明によれば、油性インキおよび油性接着剤を用いた塩化ビニル樹脂製の建材用化粧材が有する各種の優れた特性を維持しつつ、ＶＯＣを低減した建材用化粧材を提供することができる。前記建材用化粧材は、木製、ゴム製または鋼製などのバッカーや基材と貼り合わせするなどして使用することができ、家具や床材など建材の表面装飾材として有用である。
【図面の簡単な説明】
【００３７】
【図１】本発明の建材用化粧材の基本的層構成を図解的に示す模式断面図。
【符号の説明】
【００３８】
１：着色塩化ビニル樹脂シート
２：絵柄
３：絵柄
４：易接着層
５：透明塩化ビニル樹脂シート
【図１】
2007307709.tif 000003